(57)【特許請求の範囲】
【請求項１】
反応性モノマー、反応性オリゴマーおよび光重合開始剤を含有する紫外線硬化型インクジェット用インクであって、反応性モノマーとしてトリデシルアクリレートおよびアルコキシ化ヘキサンジオールジアクリレートが含有されており、前記トリデシルアクリレートが紫外線硬化型インクジェット用インクに対して１０〜６０重量％含有されている紫外線硬化型インクジェット用インク。
【発明の詳細な説明】
【技術分野】
【０００１】
本発明は、紫外線硬化型インクジェット用インク、インクジェットプリント方法および凸模様が形成されたシートに関する。さらに詳細には、インクが硬化後、基材に大きな変形を生じさせる紫外線硬化型インクジェット用インクであり、繊維布帛、皮革、フィルムなどの可撓性のある基材に凸感のある模様を形成するのに最適な紫外線硬化型インクジェット用インク、インクジェットプリント方法および凸模様が形成されたシートに関する。
【背景技術】
【０００２】
これまでに本出願人は、繊維布帛、皮革、フィルムなどの可撓性のある基材に対して紫外線硬化型インクジェット用インクを用いてインクジェットプリンタにより画像を形成することで、凸感のある模様を形成する方法を幾つか提案してきた。（例えば、特許文献１、特許文献２）
【０００３】
しかしながらこれまでに提案してきた方法では、インクジェットプリンタにより付与できる紫外線硬化型インクジェット用インクの量には限界があるため、最大でも１００μｍ程度の高さの凸模様が限界であり、その出来映えに物足りなさを感じるものであった。
【先行技術文献】
【特許文献】
【０００４】
【特許文献１】特開２００４−１３１７２５号公報
【特許文献２】特開２００７−２８４４６６号公報
【発明の概要】
【発明が解決しようとする課題】
【０００５】
本発明は上記問題に鑑みてなされたものであり、紫外線硬化型インクジェット用インクの材料として、インクが硬化した後に、繊維布帛、皮革、フィルムなどの可撓性のある基材に大きな変形を生じさせるものを選定することで、付与したインクの量による実際の凸模様の高さに加え、そのインクが硬化し収縮することで基材にうねりや反りなどの変形が生じ、よりダイナミックな凸感のある模様を表現しようというものである。
【０００６】
本発明は、繊維布帛、皮革、フィルムなどの可撓性のある基材に凸感のある模様を形成するのに最適な紫外線硬化型インクジェット用インク、インクジェットプリント方法および凸模様が形成されたシートを提供することを目的とする。
【課題を解決するための手段】
【０００７】
本発明は、（１）反応性モノマー、反応性オリゴマーおよび光重合開始剤を含有する紫外線硬化型インクジェット用インクであって、反応性モノマーとしてトリデシルアクリレートが１０〜６０重量％含有されている紫外線硬化型インクジェット用インクである。
【０００８】
さらに、（２）ヒドロキシピバリン酸ネオペンチルグリコールジアクリレートおよび／またはアルコキシ化ヘキサンジオールジアクリレートが含有されていることが好ましい。
【０００９】
また、（１）〜（２）いずれかに記載の紫外線硬化型インクジェット用インクを使用して可撓性基材に凸模様を形成するインクジェットプリント方法である。
【００１０】
また、（１）〜（２）いずれかに記載の紫外線硬化型インクジェット用インクを使用してインクジェットプリントした凸模様が形成されたシートである。
【発明の効果】
【００１１】
本発明によれば、繊維布帛、皮革、フィルムなどの可撓性のある基材に凸感のある模様を形成するのに最適な紫外線硬化型インクジェット用インク、インクジェットプリント方法および凸模様が形成されたシートを提供することが可能となる。
【図面の簡単な説明】
【００１２】
【図１】通常のＵＶインクを使用して得られる凸模様の概念図
【図２】本発明のＵＶインクを使用して得られる凸模様の概念図
【発明を実施するための形態】
【００１３】
本発明の紫外線硬化型インクジェット用インク（以下、ＵＶインク）には、反応性モノマー、反応性オリゴマーおよび光重合開始剤が含有されており、必要に応じて顔料、さらに添加剤などを含むことができる。そして、基材に大きな変形を生じさせるためには、反応性モノマーとしてトリデシルアクリレートが１０〜６０重量％含有されていることが必要である。トリデシルアクリレートが１０重量％未満の場合には、基材があまり変形しないため充分な凸感が表現できず、また６０重量％を超える場合には、硬化したインクの耐摩耗性が大きく低下して実用に耐えない。
【００１４】
ここで、よりダイナミックな凸感のある模様ができる理由について、概念図を使って説明すると、図１は、硬化後もあまり基材変形を起こさない普通のＵＶインクを使用して凸模様を作製した場合の概念図である。このときの凸模様の高さはｈ１であり、硬化したＵＶインクにより築かれた凸模様の高さである。これに対し、図２は、インクが硬化した後に基材変形を示す本発明のＵＶインクを使用して凸模様を作製した場合の概念図である。このときの凸模様の高さはｈ２であり、付与したインクによる凸模様の高さに加え、インクが硬化して収縮することで生じた基材の変形による高さも加わっており、図１に比べて、よりダイナミックな凸感のある模様が表現されている。
【００１５】
また、硬化したインクに求められる様々な物性（例えば、硬化皮膜の硬度、密着性、追従性、耐摩耗性など）を満足させるためには、トリデシルアクリレートの他に、反応性モノマーとして他の単官能アクリレートや２官能アクリレートを併用することが好ましい。
【００１６】
単官能アクリレートとしては、カプロラクトンアクリレート、イソデシルアクリレート、イソオクチルアクリレート、イソミリスチルアクリレート、イソステアリルアクリレート、２−エチルヘキシル−ジグリコールジアクリレート、２−ヒドロキシブチルアクリレート、２−アクリロイロキシエチルヘキサヒドロフタル酸、ネオペンチルフリコールアクリル酸安息香酸エステル、イソアミルアクリレート、ラウリルアクリレート、ステアリルアクリレート、ブトキシエチルアクリレート、エトキシ−ジエチレングリコールアクリレート、メトキシ−トリエチレングリコールアクリレート、メトキシ−ポリエチレングリコールアクリレート、メトキシジプロピレングリコールアクリレート、フェノキシエチルアクリレート、フェノキシ−ポリエチレングリコールアクリレート、ノニルフェノールエチレンオキサイド付加物アクリレート、テトラヒドロフルフリルアクリレート、イソボニルアクリレート、２−ヒドロキシエチルアクリレート、２−ヒドロキシプロピルアクリレート、２−ヒドロキシ−３−フェノキシプロピルアクリレート、２−アクリロイロキシエチル−コハク酸、２−アクリロイロキシエチル−フタル酸、２−アクリロイロキシエチル−２−ヒドロキシエチル−フタル酸などがあげられる。
【００１７】
２官能アクリレートとしては、ヒドロキシピバリン酸ネオペンチルグリコールジアクリレート、アルコキシ化ヘキサンジオールジアクリレート、ポリテトラメチレングリコールジアクリレート、トリメチロールプロパンアクリル酸安息香酸エステル、ジエチレングリコールジアクリレート、トリエチレングリコールジアクリレート、テトラエチレングリコールジアクリレート、ポリエチレングリコール（２００）ジアクリレート、ポリエチレングリコール（４００）ジアクリレート、ポリエチレングリコール（６００）ジアクリレート、ネオペンチルグリコールジアクリレート、１，３−ブチレングリコールジアクリレート、１，４−ブタンジオールジアクリレート、１，６−ヘキサンジオールジアクリレート、１，９−ノナンジオールジアクリレート、ジメチロール−トリシクロデカンジアクリレート、ビスフェノールＡジアクリレートなどがあげられる。
【００１８】
なかでも、トリデシルアクリレートと併用する反応性モノマーとして、硬化後の凸模様が柔軟性に優れるとの理由から、ヒドロキシピバリン酸ネオペンチルグリコールジアクリレートおよび／またはアルコキシ化ヘキサンジオールジアクリレートがより好ましい。
【００１９】
反応性モノマーはＵＶインク中に７０〜９２重量％含まれることが好ましい。７０重量％未満の場合、インクの粘度が高くなるため吐出不良を生じるおそれがあり、９２重量％を超えると硬化に必要な他の成分が不足し、硬化不良になるおそれがある。
【００２０】
反応性オリゴマーについては、ウレタンアクリレート、ポリエステルアクリレート、エポキシアクリレート、シリコンアクリレート、ポリブタジエンアクリレートがあげられ、単独または２種以上を組み合わせて使用することができる。なかでも基材との密着性がよいとの理由からウレタンアクリレートが好ましい。
【００２１】
反応性オリゴマーはＵＶインク中に５〜２０重量％含まれることが好ましい。５重量％未満では硬化したインクの物性にあまり変化が無く、２０重量％を超えると吐出時のインク粘度が高くなって吐出不良になるおそれがある。
【００２２】
光重合開始剤については、ベンゾイン類、ベンジルケタール類、アミノケトン類、チタノセン類、ビスイミダゾール類、ヒドロキシケトン類およびアシルホスフィンオキサイド類があげられ、単独または２種以上を組み合わせて使用することができる。
【００２３】
光重合開始剤のなかでは、高反応性であり、難黄変性である点で、ヒドロキシケトン類およびアシルホスフィンオキサイド類が好ましい。
【００２４】
光重合開始剤については、ＵＶインク中に３〜１０重量％含まれることがより好ましい。３重量％未満では重合が不完全でインクが未硬化となるおそれがあり、一方、１０重量％を超えて添加しても、それ以上の硬化率や硬化スピードの効率向上が期待できず、コスト高となる。
【００２５】
顔料については、有機または無機顔料で、有機顔料としては、例えば、ニトロソ類、染付レーキ類、アゾレーキ類、不溶性アゾ類、モノアゾ類、ジスアゾ類、縮合アゾ類、ベンゾイミダゾロン類、フタロシアニン類、アントラキノン類、ペリレン類、キナクリドン類、ジオキサジン類、イソインドリン類、アゾメチン類およびピロロピロール類などがあげられる。無機顔料としては、例えば、酸化物類、水酸化物類、硫化物類、フェロシアン化物類、クロム酸塩類、炭酸塩類、ケイ酸塩類、リン酸塩類、炭素類（カーボンブラック）および金属粉類などがあげられる。
【００２６】
また必要に応じて、顔料を分散させる目的で分散剤を添加してもよい。分散剤としては、アニオン系界面活性剤、カチオン系界面活性剤、ノニオン系界面活性剤、両性イオン界面活性剤および高分子系分散剤などがあげられ、単独もしくは２種以上を組み合わせて使用することができる。
【００２７】
さらには、光重合開始剤の開始反応を促進させるための増感剤、熱安定剤、酸化防止剤、防腐剤、消泡剤、浸透剤、樹脂バインダー、樹脂エマルジョン、還元防止剤、レベリング剤、ｐＨ調整剤、顔料誘導体、重合禁止剤、紫外線吸収剤および光安定剤などの添加剤を加えることもできる。
【００２８】
そしてＵＶインクは、上記原材料を混合し、さらにその混合物をロールミル、ボールミル、コロイドミル、ジェットミルまたはビーズミルなどの分散機を使って分散させ、その後、濾過を行うことで得ることができる。なかでも、短時間かつ大量に分散できることから、ビーズミルが好ましい。
【００２９】
ＵＶインクの粘度は、６０±１℃において１〜１５ｍＰａ・ｓであることが好ましく、２〜１５ｍＰａ・ｓであることがより好ましい。粘度が１ｍＰａ・ｓ未満であると、吐出量の調整が難しく、インクの吐出が不安定になるおそれがあり、１５ｍＰａ・ｓを超えるとインクの吐出ができないおそれがある。
【００３０】
ＵＶインクの表面張力は、２０〜４０ｄｙｎｅ／ｃｍ・２５℃であることがより好ましい。２０ｄｙｎｅ／ｃｍ・２５℃より小さいと、濡れ性が良くなりすぎて画像が滲むおそれあり、また、プリンタヘッドへのインクの供給が困難になる。４０ｄｙｎｅ／ｃｍ・２５℃を超えると、基材上でインクがはじかれ、画像が不鮮明になるおそれがある。
【００３１】
ＵＶインク付与量は、３０〜１５０ｇ／ｍ２であることがより好ましい。３０ｇ／ｍ２未満の場合、十分な凸感を表現することが難しく、１５０ｇ／ｍ２を超えると、インクの硬化不良が発生するおそれがある。
【００３２】
ＵＶインクの１液滴重量は、６０〜１４０ｐｇであることが好ましい。１液滴重量が６０ｐｇより少ない場合、所望の付与量を得るためにはノズル数の多いプリンタヘッドを搭載しなくてはならず、プリンタのキャリッジサイズの大型化につながり、消費電力も高くなる。また、１液滴重量が１４０ｐｇを超えると、プリンタヘッドへの負荷が大きく吐出不良を生じやすくなる。
【００３３】
本発明のＵＶインクを用いて凸感のある模様を形成する対象となる基材については、繊維布帛、皮革、フィルムなどの可撓性のある基材であり、インクが基材表面にとどまり、基材内部には浸透しないことが肝要である。基材内部にインクが浸透してしまうような基材であると凸感のある模様は形成されない。このため、基材として繊維布帛を選択する場合には、繊維布帛表面に予め樹脂コーティング処理や樹脂ラミネート処理を施してインクが内部に浸透しないようにしておく。また、天然皮革、合成皮革などの皮革を基材として選択する場合には、皮革表面には既に樹脂処理が施されている場合が多く、その場合には特に新たな処理を必要とせず、そのまま使用すればよい。また、フィルムを基材として選択する場合には、大半のフィルムはインクを浸透させないものと考えられ、そのまま使用することができる。
【００３４】
ＵＶインクを吐出するインクジェット記録装置については特に限定されない。例えば、荷電変調方式、マイクロドット方式、帯電噴射制御方式およびインクミスト方式などの連続方式、ピエゾ方式、サーマル方式、バブルジェット（登録商標）方式および静電吸引方式などのオン・デマンド方式などを用いることができる。さらに具体的なインクジェット記録装置としてはシリアル型、ライン型などがあげられいずれも使用可能である。
【００３５】
シリアル型とはキャリッジの駆動によりシリアル型印刷ヘッドをキャリッジの移動方向（主走査方向）に走査させるとともに、基材を主走査方向に直交する搬送方向（副走査方向）に間欠搬送させながらインクを吐出させ画像を形成する。印刷ヘッドには、例えばブラック（Ｂｋ）、イエロー（Ｙ）、マゼンタ（Ｍ）、シアン（Ｃ）などのインクのカートリッジが搭載されており、各色のカートリッジには、複数個のインク吐出ノズルが主走査方向および副走査方向の両方向に沿って設けられている。印刷ヘッドに紫外線照射装置を設けてもよい。
【００３６】
シリアル型の印刷ヘッドを用いる場合、インク液滴を基材に付与する工程、および、紫外線を照射する工程を、主走査毎に繰り返して行う。ここで、主走査とは、シリアル型印刷ヘッドが同一ライン上を移動することをいい、印刷ヘッドが、副走査方向に移動しないで、左から右へ１回移動する態様、左から右へ複数回移動する態様、右から左へ１回移動する態様、右から左へ複数回移動する態様、１往復する態様、複数回往復する態様等が含まれる。主走査毎とは、シリアル型印刷ヘッドが一つのラインから別のラインに移動する毎に（副走査方向の移動が行われる毎に）という意味である。前記このような印刷ヘッドの主走査毎に、インク付与工程の終了後に、あるいは、前記インク付与工程と平行して、紫外線照射によるインクの硬化を行う。
【００３７】
ライン型とは、プリンタの幅方向（印刷基材の搬送方向に直交する方向）に亘って各色のインクの吐出ノズルがライン状に設けられており、例えばブラック（Ｂｋ）、イエロー（Ｙ）、マゼンタ（Ｍ）、シアン（Ｃ）などの吐出ノズルがライン状に設けられている。前記ライン型ヘッドでのインク付与工程の終了後に紫外線照射によるインクの硬化を行うことも可能であるし、またはこのライン型の印刷ヘッドに紫外線照射装置を設けてもよい。このようなライン型の印刷ヘッドを使用する場合、１ラインの印刷毎に色替えが行われ、色替ごとに紫外線を照射して、基材に付与されたインク液滴の硬化を行う。
【００３８】
上記インクジェット記録装置においてＵＶインクを吐出する場合には、インクジェット記録装置に装備されたヘッドに加熱装置を装備し、インクを加熱することによりインク粘度を低くして吐出してもよい。インクの加熱温度としては２５〜１５０℃が好ましく、３０〜７０℃がより好ましい。２５℃未満の場合、インクの粘度を低くすることができないおそれがあり、１５０℃を超えるとインクが硬化してしまうおそれがある。インクの加熱温度は、反応性モノマーおよび／または反応性オリゴマーの熱に対する硬化性を考慮して定められ、熱により硬化が開始する温度よりも低く設定する。
【００３９】
ＵＶインクに含まれる反応性モノマーおよび／または反応性オリゴマーを硬化させるための紫外線照射の条件としては、紫外線ランプの出力が、５０〜２８０Ｗ／ｃｍが好ましく、８０〜２００Ｗ／ｃｍがより好ましい。紫外線ランプの出力が５０Ｗ／ｃｍ未満であると、紫外線のピーク強度および積算光量不足によりインクが十分に硬化しない傾向にあり、２８０Ｗ／ｃｍを超えると、着色媒体が紫外線ランプの熱により変形または溶融し、また、インクの硬化皮膜が劣化する傾向にある。
【００４０】
紫外線の照射は、照射エネルギーによる基材の劣化や変形を防止する観点から、０．１〜１．０秒の照射を１０〜３０回繰り返すことが好ましい。
【実施例】
【００４１】
次に本発明について実施例をあげて説明するが、本発明は必ずしもこれらの実施例に限定されるものではない。
【００４２】
実施例１
以下の処方にて各原料を加え、ミキサーにて混合後、ビーズミル分散機を用い分散した後、濾過を行って不純物除去し、均質なＵＶインクを作製した。
〔処方１〕
・反応性モノマー
ＳＲ４８９（トリデシルアクリレート  サートマージャパン（株）製）４４．０重量％
ＨＸ２２０（カプロラクトン変性ヒドロキシピバリン酸ネオペンチルグリコールジアクリレート  日本化薬（株）製）                                      ４４．０重量％
・反応性オリゴマー
ＣＮ９８１（脂肪族ウレタンアクリレートオリゴマー  サートマージャパン（株）製）
８．０重量％
・光重合開始剤
イルガキュア１８４（１‐ヒドロキシ‐シクロヘキシル‐フェニル‐ケトン  チバスペシャルティケミカルズ（株））                                        ３．０重量％
・顔料
ＩＲＧＡＬＩＴＥ  ＢＬＵＥ  ＧＬＮＦ（銅フタロシアニン顔料  チバスペシャルティケミカルズ（株）製）                                                ０．６重量％
・分散剤
フローレンＤＯＰＡ−３３（変性アクリル系共重合物  共栄社化学（株）製）
０．４重量％
【００４３】
実施例２
以下の処方にて各原料を加え、ミキサーにて混合後、ビーズミル分散機を用い分散した後、濾過を行って不純物除去し、均質なＵＶインクを作製した。
〔処方２〕
・反応性モノマー
ＳＲ４８９（トリデシルアクリレート  サートマージャパン（株）製）１０．０重量％
ＳＲ５０６（イソボルニルアクリレート  サートマージャパン（株）製）
３５．０重量％
ＨＸ２２０（カプロラクトン変性ヒドロキシピバリン酸ネオペンチルグリコールジアクリレート  日本化薬（株）製）                                      ４４．０重量％
・反応性オリゴマー
ＣＮ９８１（脂肪族ウレタンアクリレートオリゴマー  サートマージャパン（株）製）
７．０重量％
・光重合開始剤
イルガキュア１８４                                                ３．０重量％
・顔料
ＩＲＧＡＬＩＴＥ  ＢＬＵＥ  ＧＬＮＦ                              ０．６重量％
・分散剤
フローレンＤＯＰＡ−３３                                          ０．４重量％
【００４４】
実施例３
以下の処方にて各原料を加え、ミキサーにて混合後、ビーズミル分散機を用い分散した後、濾過を行って不純物除去し、均質なＵＶインクを作製した。
〔処方３〕
・反応性モノマー
ＳＲ４８９（トリデシルアクリレート  サートマージャパン（株）製）４０．０重量％
ＣＤ５６０（アルコキシ化ヘキサンジオールジアクリレート  サートマージャパン（株）製）                                                            ４０．０重量％
・反応性オリゴマー
ＣＮ９８１（脂肪族ウレタンアクリレートオリゴマー  サートマージャパン（株）製）
１６．０重量％
・光重合開始剤
イルガキュア１８４                                                ３．０重量％
・顔料
ＩＲＧＡＬＩＴＥ  ＢＬＵＥ  ＧＬＮＦ                              ０．６重量％
・分散剤
フローレンＤＯＰＡ−３３                                          ０．４重量％
【００４５】
実施例４
以下の処方にて各原料を加え、ミキサーにて混合後、ビーズミル分散機を用い分散した後、濾過を行って不純物除去し、均質なＵＶインクを作製した。
〔処方４〕
・反応性モノマー
ＳＲ４８９（トリデシルアクリレート  サートマージャパン（株）製）３８．０重量％
ＳＲ９００３（プロポキシ化（２）ネオペンチルグリコールジアクリレート  サートマージャパン（株）製）                                              ３８．０重量％
・反応性オリゴマー
ＣＮ９８１（脂肪族ウレタンアクリレートオリゴマー  サートマージャパン（株）製）
２０．０重量％
・光重合開始剤
イルガキュア１８４                                                ３．０重量％
・顔料
ＩＲＧＡＬＩＴＥ  ＢＬＵＥ  ＧＬＮＦ                              ０．６重量％
・分散剤
フローレンＤＯＰＡ−３３                                          ０．４重量％
【００４６】
実施例５
以下の処方にて各原料を加え、ミキサーにて混合後、ビーズミル分散機を用い分散した後、濾過を行って不純物除去し、均質なＵＶインクを作製した。
〔処方５〕
・反応性モノマー
ＳＲ４８９（トリデシルアクリレート  サートマージャパン（株）製）３８．０重量％
ＳＲ２３８（１，６ヘキサンジオールジアクリレート  サートマージャパン（株）製）
３８．０重量％
・反応性オリゴマー
ＣＮ９８１（脂肪族ウレタンアクリレートオリゴマー  サートマージャパン（株）製）
２０．０重量％
・光重合開始剤
イルガキュア１８４                                                ３．０重量％
・顔料
ＩＲＧＡＬＩＴＥ  ＢＬＵＥ  ＧＬＮＦ                              ０．６重量％
・分散剤
フローレンＤＯＰＡ−３３                                          ０．４重量％
【００４７】
比較例１
以下の処方にて各原料を加え、ミキサーにて混合後、ビーズミル分散機を用い分散した後、濾過を行って不純物除去し、均質なＵＶインクを作製した。
〔処方６〕
・反応性モノマー
ＳＲ５０６（イソボルニルアクリレート  サートマージャパン（株）製）
４４．０重量％
ＨＸ２２０（カプロラクトン変性ヒドロキシピバリン酸ネオペンチルグリコールジアクリレート  日本化薬（株）製）                                      ４４．０重量％
・反応性オリゴマー
ＣＮ９８１（脂肪族ウレタンアクリレートオリゴマー  サートマージャパン（株）製）
８．０重量％
・光重合開始剤
イルガキュア１８４                                                ３．０重量％
・顔料
ＩＲＧＡＬＩＴＥ  ＢＬＵＥ  ＧＬＮＦ                              ０．６重量％
・分散剤
フローレンＤＯＰＡ−３３                                          ０．４重量％
【００４８】
実施例１〜５及び比較例１にて得られたＵＶインクを使用して、以下の基材に対して以下の条件にてインクジェットプリントを実施した。
【００４９】
◎合成皮革の作製
以下の成分を配合後、撹拌機にて１０分撹拌を実施し表皮用樹脂溶液を得た。
セイカセブンＢＳ−＃４６２（Ｓ）エロー
（大日精化工業（株）  顔料コンク液）                              １０重量部
レザミンＮＥＳ−９９５０−３  （大日精化工業（株）
シリコーン変性ポリカーボネートポリウレタン溶液）                １００重量部
レザミンＸ−架橋剤  （大日精化（株）  架橋剤）                      ２重量部
ジメチルホルムアミド  （日産化学（株））                          １５重量部
トルエン  （丸善石油化学（株））                                  １５重量部
【００５０】
続いて、離型紙（ＰＸＤ−Ｒ５７（リンテック（株））上に、作製した樹脂溶液をアプリケーター（テスター産業（株）製）にて塗布し１１０℃の乾燥機にて１０分乾燥した。得られた乾燥後の塗装膜厚は３０μｍであった。
【００５１】
その膜上にハイボンＹＲ３４５−１（日立化成ポリマー（株）、ウレタン系反応性ホットメルト接着剤）をロールコーター（松下工業（株）製）にて１２０μｍ厚にて塗布した。その後、ポリエステル編物（７５コース／ｉｎｃｈ、４０ウエル／ｉｎｃｈ）をラミネート方式（温度：１００℃、圧力：５ｋｇｆ／ｃｍ２）にて張り合わせを実施し、合成皮革を得た。
【００５２】
◎プリント条件
イ）ヘッド加熱温度    ：６０（℃）
ロ）ノズル径          ：７０（μｍ）
ハ）印加電圧          ：５０（Ｖ）
ニ）パルス幅          ：１５（μｓ）
ホ）駆動周波数        ：４．５（ｋＨｚ）
ヘ）繰り返し印刷回数  ：４回
◎紫外線照射条件
あ）ランプ種類        ：メタルハライドランプ
い）電圧              ：１１０Ｗ／ｃｍ
う）照射回数          ：２０回
え）照射高さ          ：５（ｍｍ）
◎プリント柄
１０mm間隔の幅２mmの横ストライプ柄
【００５３】
得られた合成皮革を以下の評価方法にて評価した結果を表１に示す。
◎評価方法
得られた合成皮革から８０ｍｍ×８０ｍｍの小片を切り出し、１００ｍｍ×１００ｍｍのガラス板に幅１０ｍｍの両面テープで皮革固定した後、印刷した横ストライプ柄に対して直角方向を、輪郭形状測定器（サーフコム  ２０２Ｂ  （株）東京精密製）を用いて、横５倍、縦１００倍で走査し、ＵＶインクによる凸模様の高さｈ１及び皮革表面最下部〜最上部の高さｈ２（ＵＶインクによる凸模様＋合成皮革基材変形の高さ）を求めた。
【００５４】
【表１】
0005550859.tif 000002
【００５５】
表１から明らかなように、実施例１〜５にて得られた凸模様は、付与したインクによる凸模様の高さに加え、インクが硬化して収縮することで生じた基材の変形による高さも加わっており、ダイナミックな凸感のある模様が表現されていた。一方、比較例１にて得られた凸模様は、付与したインクによる凸模様による高さのみで基材の変形は認められなかった。
【符号の説明】
【００５６】
１  硬化したＵＶインクにより形成された凸模様
２  基材
【図１】
0005550859.tif 000003
【図２】
0005550859.tif 000004